(57)【要約】      （修正有）【課題】良好な遮蔽性を有する着色層を備え、貼合層との貼合の際に着色層と貼合層との間に気泡の噛込みを発生させずに貼合を行うことができる着色層付光学部材、及びそれを含む積層体及び画像表示装置を提供する。【解決手段】光学部材２０と、光学部材２０の一方の面に設けられた着色層１０とを備える着色層付光学部材１００であって、平面視において表示領域Ａと非表示領域Ｂとに区別され、着色層１０は、非表示領域Ｂに設けられ、着色層１０は、表示領域側Ａの厚みが小さくなるように１以上の段差部１０Ｃを有し、着色層１０は、表示領域Ａ側の端部及び段差部１０Ｃの断面形状がいずれも、テーパー角度が１５°以下のテーパー形状である。【選択図】図１
2020173386.tif 000002
【特許請求の範囲】
【請求項１】
光学部材と、前記光学部材の一方の面に設けられた着色層とを備える着色層付光学部材であって、
前記着色層付光学部材は、平面視において表示領域と非表示領域とに区別され、
前記着色層は、前記非表示領域に設けられ、
前記着色層は、前記表示領域側の厚みが小さくなるように１以上の段差部を有し、
前記着色層は、前記表示領域側の端部及び前記段差部の断面形状がいずれも、テーパー角度が１５°以下のテーパー形状である、着色層付光学部材。
【請求項２】
前記着色層は多層構造を有する、請求項１に記載の着色層付光学部材。
【請求項３】
前記多層構造における各層はいずれも、表示領域側の端部の断面形状がテーパー角度が１５°以下のテーパー形状である、請求項２に記載の着色層付光学部材。
【請求項４】
前記多層構造における各層はそれぞれ、前記表示領域側の端部の位置が異なる、請求項２又は３に記載の着色層付光学部材。
【請求項５】
前記多層構造における最外層は、表示領域側の端部の位置が多層構造のうち最も表示領域側にある、請求項２〜４のいずれか一項に記載の着色層付光学部材。
【請求項６】
前記多層構造における各層の色は同一である、請求項２〜５のいずれか一項に記載の着色層付光学部材。
【請求項７】
前記着色層は、色の異なる多層構造を２以上有する、請求項２〜６のいずれか一項に記載の着色層付光学部材。
【請求項８】
前記着色層の最大厚みは３０μｍ以下である、請求項１〜７のいずれか一項に記載の着色層付光学部材。
【請求項９】
前記光学部材は、前面板、偏光板及びタッチセンサパネルからなる群から選択される、請求項１〜８のいずれか一項に記載の着色層付光学部材。
【請求項１０】
請求項１〜９のいずれか一項に記載の着色層付光学部材と、前記着色層付光学部材の着色層側に貼合層とを有する、積層体。
【請求項１１】
請求項１〜９のいずれか一項に記載の着色層付光学部材又は請求項１０に記載の積層体を備える、画像表示装置。
【発明の詳細な説明】
【技術分野】
【０００１】
本発明は、着色層付光学部材、それを含む積層体及び画像表示装置に関する。
【背景技術】
【０００２】
液晶表示装置や有機エレクトロルミネッセンス（ＥＬ）表示装置等の各種画像表示装置として、表示パネルの視認側に、表示パネルを保護するために前面板を設けることが知られている。このような前面板には、電極や配線等を隠蔽したり、表示パネル側からの光が漏れる光漏れを抑制したりするために、非表示領域が設けられることがある（例えば、特許文献１及び２等）。特許文献１及び２には、非表示領域を着色層として形成することが記載されている。
【先行技術文献】
【特許文献】
【０００３】
【特許文献１】韓国公開特許第１０−２０１５−００４２０４６号公報
【特許文献２】韓国公開特許第１０−２０１７−００３９８０９号公報
【特許文献３】国際公開第２０１４／０７３３１６号
【発明の概要】
【発明が解決しようとする課題】
【０００４】
非表示領域を着色層として形成する場合、電極や配線等を隠蔽でき、かつ光漏れを抑制できる程度に十分な遮蔽性を有する着色層が光学部材上に形成される。そのような遮蔽性を確保するために、複数の着色層が積層された多層構造の着色層が形成されることがある。しかしながら、そのような多層構造の着色層は段差部を有することが多く、粘着剤層等の貼合層を介して別の光学部材を貼合わせて積層体とする際、着色層の段差によって着色層と貼合層との間に気泡を噛込みながら貼合が行われ、良好な視認性が得られないことがある。
【０００５】
本発明は、良好な遮蔽性を有する着色層を備え、貼合層との貼合の際に着色層と貼合層との間に気泡の噛込みを発生させずに貼合を行うことができる着色層付光学部材、及びそれを含む積層体及び画像表示装置を提供することを目的とする。
【課題を解決するための手段】
【０００６】
［１］  光学部材と、前記光学部材の一方の面に設けられた着色層とを備える着色層付光学部材であって、
前記着色層付光学部材は、平面視において表示領域と非表示領域とに区別され、
前記着色層は、前記非表示領域に設けられ、
前記着色層は、前記表示領域側の厚みが小さくなるように１以上の段差部を有し、
前記着色層は、前記表示領域側の端部及び前記段差部の断面形状がいずれも、テーパー角度が１５°以下のテーパー形状である、着色層付光学部材。
［２］  前記着色層は多層構造を有する、［１］に記載の着色層付光学部材。
［３］  前記多層構造における各層はいずれも、表示領域側の端部の断面形状がテーパー角度が１５°以下のテーパー形状である、［２］に記載の着色層付光学部材。
［４］  前記多層構造における各層はそれぞれ、前記表示領域側の端部の位置が異なる、［２］又は［３］に記載の着色層付光学部材。
［５］  前記多層構造における最外層は、表示領域側の端部の位置が多層構造のうち最も表示領域側にある、［２］〜［４］のいずれかに記載の着色層付光学部材。
［６］  前記多層構造における各層の色は同一である、［２］〜［５］のいずれかに記載の着色層付光学部材。
［７］  前記着色層は、色の異なる多層構造を２以上有する、［２］〜［６］のいずれかに記載の着色層付光学部材。
［８］  前記着色層の最大厚みは３０μｍ以下である、［１］〜［７］のいずれかに記載の着色層付光学部材。
［９］  前記光学部材は、前面板、偏光板及びタッチセンサパネルからなる群から選択される、［１］〜［８］のいずれかに記載の着色層付光学部材。
［１０］  ［１］〜［９］のいずれかに記載の着色層付光学部材と、前記着色層付光学部材の着色層側に貼合層とを有する、積層体。
［１１］  ［１］〜［９］のいずれかに記載の着色層付光学部材又は［１０］に記載の積層体を備える、画像表示装置。
【発明の効果】
【０００７】
本発明によれば、良好な遮蔽性を有する着色層を備え、貼合層との貼合の際に着色層と貼合層との間に気泡の噛込みを発生させずに貼合を行うことができる着色層付光学部材、及びそれを含む積層体及び画像表示装置を提供することができる。
【図面の簡単な説明】
【０００８】
【図１】本発明の着色層付光学部材の一例を模式的に示す概略断面図である。
【図２】図１に示す着色層付光学部材を前面板側からみた概略上面図である。
【図３】着色層のテーパー角度を模式的に示す概略断面図である。
【図４】本発明の着色層付光学部材の一例を模式的に示す概略断面図である。
【図５】着色層のテーパー角度を模式的に示す概略断面図である。
【図６】本発明の着色層付光学部材の一例を模式的に示す概略断面図である。
【図７】実施例１の着色層の構成を模式的に示す概略断面図である。
【図８】比較例１の着色層の構成を模式的に示す概略断面図である。
【発明を実施するための形態】
【０００９】
以下、図面を参照しつつ本発明の実施形態を説明するが、本発明は以下の実施形態に限定されるものではない。以下の全ての図面においては、各構成要素を理解し易くするために縮尺を適宜調整して示しており、図面に示される各構成要素の縮尺と実際の構成要素の縮尺とは必ずしも一致しない。
【００１０】
＜着色層付光学部材＞
図１は、本実施形態の着色層付光学部材の一例を模式的に示す概略断面図である。図２は、図１に示す着色層付光学部材を、平面視において、着色層側からみた概略上面図である。着色層付光学部材１００は、光学部材２０と、光学部材２０上に設けられた着色層１０とからなる。本明細書において、平面視とは、層の厚み方向から見ることを意味する。
【００１１】
着色層付光学部材１００は、図２に示すように、表示領域Ａ１２１と非表示領域Ｂ１２２とに区別され、この場合、図１に示すように、着色層１０は非表示領域Ｂに設けられる。後述するように着色層付光学部材１００が画像表示装置を構成する場合、着色層付光学部材１００の表示領域Ａは画像が表示される領域となり、非表示領域Ｂは画像が表示されない領域となる。そのため、非表示領域Ｂには、電極や配線等が配置されたり、画像表示装置に設けられる表示ユニットからの光が漏れる光漏れを抑制したりすることが求められる場合がある。この場合、非表示領域Ｂに設けられる着色層１０は、電極や配線等の隠蔽性とともに光漏れの抑制が実現できる程度に十分な遮蔽性を有していることが好ましい。
【００１２】
着色層付光学部材１００は、屈曲可能であることが好ましい。着色層付光学部材１００が屈曲可能であることにより、フレキシブルディスプレイに用いることができる。屈曲可能とは、クラックを生じさせることなく屈曲させ得ることを意味する。
【００１３】
着色層付光学部材１００は、平面視において、例えば方形形状であってよく、好ましくは長辺と短辺とを有する方形形状であり、より好ましくは長方形である。着色層付光学部材１００の平面視形状が長方形である場合、長辺の長さは、例えば１０ｍｍ以上１４００ｍｍ以下であってよく、好ましくは５０ｍｍ以上６００ｍｍ以下である。短辺の長さは、例えば５ｍｍ以上８００ｍｍ以下であり、好ましくは３０ｍｍ以上５００ｍｍ以下であり、より好ましくは５０ｍｍ以上３００ｍｍ以下である。着色層付光学部材１００を構成する各層は、角部がＲ加工されたり、端部が切り欠き加工されたり、穴あき加工されたりしていてもよい。
【００１４】
着色層付光学部材１００の厚みは、着色層付光学部材に求められる機能及び着色層付光学部材の用途等に応じて異なるため特に限定されないが、例えば２０μｍ以上５００μｍ以下であり、好ましくは５０μｍ以上３００μｍ以下、より好ましくは７０μｍ以上２００μｍ以下である。
【００１５】
着色層付光学部材１００は、例えば画像表示装置等に用いることができる。画像表示装置は特に限定されず、例えば有機エレクトロルミネッセンス（有機ＥＬ）表示装置、無機エレクトロルミネッセンス（無機ＥＬ）表示装置、液晶表示装置、電界発光表示装置等が挙げられる。着色層付光学部材１００が屈曲可能である場合、着色層付光学部材１００は、フレキシブルディスプレイに好適である。
【００１６】
（着色層）
着色層１０は、平面視において、着色層付光学部材１００の周縁部の少なくとも一部に設けられることが好ましく、図２に示すように、非表示領域Ｂ１２２を形成するように着色層付光学部材１００の周縁部の全体に設けられてもよい。着色層付光学部材１００の周縁部を縁取るように着色層１０が設けられることにより、着色層１０が額縁のように視認されることからデザイン性を向上させることができる。後述のように、着色層１０は多層構造を有していてもよい。
【００１７】
着色層１０は、表示領域Ａ側の厚みが小さくなるように段差部１０ｃを有する。着色層１０は、段差部を２以上、例えば３以上、又は４以上有することができる。段差部１０ｃは、後述する第１着色層上に第２着色層を、第２着色層の表示領域側の端部の位置が第１着色層の表示領域側の端部の位置より表示領域側になるように形成した場合に発生し得る。段差の高さは、１０μｍ以下であることが好ましく、７μｍ以下であることがより好ましく、５μｍ以下であることがさらに好ましく、３μｍ以下であることがより好ましい。
【００１８】
着色層１０は、表示領域側の端部及び段差部の断面形状がいずれも、テーパー角度が１５°以下のテーパー形状である。図１に示すように、着色層１０は、表示領域Ａ側の端部の断面形状及び段差部１０ｃの断面形状が、テーパー角度が１５°以下のテーパー形状である。このようなテーパー形状とすることにより、着色層付光学部材１００の着色層１０側の面と、後述の貼合層の貼合面とを貼り合わせるときに、着色層１０の段差部において着色層１０と貼合層との間に気泡の噛込みを発生させずに貼合し易くなる傾向にある。
【００１９】
表示領域Ａ側の端部の断面形状におけるテーパー角度は、光学部材２０と着色層１０のテーパー部とがなす角度のうち小さい方をいう。図３に示すように、着色層１０は、テーパー部１０ａを有し、着色層１０のテーパー角度１０ｂは、テーパー部１０ａと光学部材２０とのなす角度である。テーパー角度は気泡発生の抑制の観点から好ましくは１０°以下であり、より好ましくは５°以下である。着色層１０の表示領域Ａ側の端部の断面形状におけるテーパー角度１０ｂは、着色層１０に含まれる着色剤（例えば、顔料等）や添加剤等の種類や含有量、着色層１０の形成方法等によって調整することができる。
【００２０】
段差部１０ｃの断面形状のテーパー角度は、光学部材２０と着色層１０のテーパー部とがなす角度のうち小さい方をいう。図３に示すように、着色層１０は、段差部１０ｃにおいて、テーパー部１０ｄを有し、着色層１０のテーパー角度１０ｅは、テーパー部１０ｄと光学部材２０とのなす角度である。段差部のテーパー角度は、気泡抑制の観点から好ましくは１０°以下であり、より好ましくは５°以下である。段差部のテーパー角度は、着色層に含まれる着色剤（例えば、顔料等）や添加剤等の種類や含有量、着色層の形成方法、着色層が多層構造である場合には、より下層（光学部材２０により近い）側の着色層の端部のテーパー角度の調節等によって調整することができる。例えば、着色層が後述するように多層構造である場合には、光学部材側により近い着色層の表示領域側の端部のテーパー角度が小さくなると、段差部のテーパー角度は小さくなる傾向にある。
【００２１】
着色層付光学部材は、着色層が多層構造を有していてもよい。図４に示す着色層付光学部材２００は、着色層１０が多層構造を有している。着色層１０が多層構造を有する場合、着色層１０の光学密度を高め易く、また、着色層１０のピンホールの数や大きさを低減し易くなる傾向にある。図４に示すように、着色層１０は、第１着色層１１と第２着色層１２とを含む２層構造を有することができる。多層構造における各層は、着色剤の種類や含有量、色調、硬度、電子顕微鏡等による断面観察等によって区別することができる。
【００２２】
着色層１０の多層構造における各層はいずれも、表示領域側の端部の断面形状がテーパー形状であり、そのテーパー角度はいずれも１５°以下であることができる。着色層付光学部材２００は、第１着色層１１及び第２着色層１２がいずれも、表示領域Ａ側の端部の厚み方向の断面形状がテーパー形状であり、テーパー形状のテーパー角度はいずれも１５°以下であることができる。多層構造における各層のテーパー形状の角度がいずれも１５°以下であることにより、着色層付光学部材１００の着色層１０側の面と、後述の貼合層の貼合面とを貼り合わせる場合に、段差部１０ｃにおいて着色層１０と貼合層との間に気泡が噛込みにくくなる傾向にある。着色層１０の多層構造における各層はいずれも気泡抑制の観点から、表示領域側の端部のテーパー角度は好ましくは１０°以下であり、より好ましくは５°以下である。
【００２３】
着色層１０が多層構造である場合、着色層１０の表示領域側の端部のテーパー角度及び段差部のテーパー角度を小さくする観点から好ましくは、多層構造における各層はそれぞれ表示領域側の端部の位置が異なっている。図５に示すように、第１着色層１１の端部１０ｇ及び第２着色層１２の端部１０ｆはそれぞれ異なった位置にあることができる。
【００２４】
着色層１０が多層構造である場合、気泡抑制の観点から好ましくは、多層構造における最外層は、表示領域側の端部の位置が多層構造のうち最も表示領域側にある。多層構造における最外層が表示領域側の端部の位置が多層構造のうち最も表示領域側にある場合、その多層構造において、最外層は他の層を全部又は部分的に覆うことができる。図５に示すように、最外層である第２着色層１２の端部１０ｆは、第１着色層１１の端部１０ｇより表示領域側に位置することができる。このように第２着色層１２を第１着色層１１上に積層することにより段差部１０ｃが生成され得る。第１着色層１１の表示領域側の端部のテーパー角度を１５°以下とすることにより、段差部１０ｃのテーパー部１０ｄのテーパー角度１０ｅを１５°以下とさせ易くなる傾向にある。本発明者によって、最外層が他の層を覆うことにより、層間に生じ得るわずかな隙間が無くなり、気泡の噛込みが抑制され易くなることが見出された。これは多層構造が３層構造以上である場合に、最外層が他の２層の間に生じ得るわずかな隙間を覆い、気泡の噛込みが抑制できることとなるため特に有利である。また、多層構造における最外層が表示領域側の端部の位置が多層構造のうち最も表示領域側にある場合、その多層構造において、最外層以外の他の層の表示領域側の端部の位置は、外側にある層（光学部材の表面から、積層方向で遠くに位置する層）ほどより表示領域側となっていてもよいし、なっていなくてもよい。
【００２５】
着色層１０は着色剤を含むことができ、着色剤は、顔料であってもよく染料であってもよく、着色層１０は、１種又は２種以上の着色剤を含むことができる。着色層１０が多層構造である場合、多層構造における各層の色は、同一であってもよいし、異なっていてもよい。着色層１０は、色の異なる多層構造を２以上有することができる。色が異なるとは、着色層が含む着色剤の種類および量の少なくとも一方が異なっていることをいう。色が同一であるとは、着色層が含む着色剤の種類および量がいずれも同一であることをいう。
【００２６】
着色剤としては、例えば、アセチレンブラック等のカーボンブラック、鉄黒、二酸化チタン、亜鉛華、弁柄、クロムバーミリオン、群青、コバルトブルー、黄鉛、チタンイエロー等の無機顔料；フタロシアニンブルー、インダスレンブルー、イソインドリノンイエロー、ベンジジンイエロー、キナクリドンレッド、ポリアゾレッド、ペリレンレッド、アニリンブラック等の有機顔料又は染料；アルミニウム、真鍮等の鱗片状箔片からなる金属顔料；二酸化チタン被覆雲母、塩基性炭酸鉛等の鱗片状箔片からなる真珠光沢顔料（パール顔料）等が挙げられる。
【００２７】
着色層付光学部材は、光学密度が例えば５以上であることができる。着色層付光学部材の光学密度が大きいほど着色層１０の遮蔽性が高くなるため、電極や配線の隠蔽性を高めやすく、表示ユニットからの光漏れを抑制しやすい。着色層付光学部材の光学密度は、着色層１０に含まれる着色剤の種類や含有量、着色層１０の厚み、着色層１０を構成する層数等によって調整することができる。着色層付光学部材の光学密度は、着色層１０が最も厚い領域における光学密度をいう。
【００２８】
着色層１０の色は特に限定されず、用途やデザイン等に応じて適宜選択すればよい。着色層１０の色としては、黒色、白色、赤色、紺色、銀色、金色等が挙げられる。
【００２９】
着色層１０の厚みは、例えば３０μｍ以下であってよく、好ましくは２５μｍ以下である。着色層１０の厚みが、上記範囲内であることにより、貼合層との貼り合わせの際の気泡の噛込みを抑制させることができる。着色層１０の厚みは通常、３μｍ以上であり、例えば６μｍ以上であってよい。着色層１０の厚みが３μｍ以上であることにより、遮蔽性が高まるとともに、着色層１０が視認されやすくなり、デザイン性向上に寄与するものとなる。なお、着色層１０の厚みは、着色層１０の最大の厚みとする。
【００３０】
第１着色層１１及び第２着色層１２の厚みはそれぞれ、１０μｍ以下であることが好ましく、７μｍ以下であることがより好ましく、５μｍ以下であることがさらに好ましく、３μｍ以下であることがより好ましい。
【００３１】
着色層１０の幅（着色層付光学部材の面方向の長さ）は特に限定されず、着色層付光学部材のサイズ、用途やデザイン等に応じて適宜選択すればよい。図２に示すように、着色層付光学部材の周縁部に着色層１０が形成される場合、着色層１０の幅は、例えば０．５ｍｍ以上とすることができ、３ｍｍ以上であってもよく、５ｍｍ以上であってもよく、また、通常８０ｍｍ以下であり、６０ｍｍ以下であってもよく、５０ｍｍ以下であってもよく、３０ｍｍ以下であってもよく、２０ｍｍ以下であってもよい。着色層１０が多層構造である場合、着色層１０の幅は、最外層の幅であることが好ましい。着色層１０が多層構造である場合、この多層構造における各層は、幅方向において例えば０．１ｍｍ以上５０ｍｍ以下重なっていてよく、好ましくは０．１５ｍｍ以上３０ｍｍ以下重なっていてよく、０．２５ｍｍ以上２０ｍｍ以下重なっていてよい。
【００３２】
着色層１０は、インク又は塗料を用いた印刷法、金属顔料の粉末を用いた蒸着法、金属顔料を含む着色層１０を予め形成しこれを転写する方法、フォトリソグラフィ法等の方法により形成することができる。また、これらの方法を組み合わせてもよい。着色層１０は、光学部材２０の表面上に印刷法により形成することが好ましい。印刷法としては、スクリーン印刷、グラビア印刷、オフセット印刷、転写シートからの転写印刷、インクジェット印刷等が挙げられる。印刷法による印刷を繰り返すことにより、所望の厚みの着色層１０を形成してもよい。着色層１０が多層構造を有する場合、上記した形成方法のいずれかを繰り返して各層を形成してもよく、上記した形成方法を組み合わせて各層を形成してもよい。
【００３３】
着色層１０を形成するために用いるインク又は塗料は、バインダー、着色剤、溶媒、任意の添加剤等を含んでいてもよい。バインダーとしては、塩素化ポリオレフィン（例えば、塩素化ポリエチレン、塩素化ポリプロピレン）、ポリエステル系樹脂、ウレタン系樹脂、アクリル系樹脂、酢酸ビニル樹脂、塩化ビニル−酢酸ビニル共重合体、セルロース系樹脂が挙げられる。バインダー樹脂は、単独で用いてもよく２種以上を併用してもよい。バインダー樹脂は、熱重合性樹脂であっても、光重合性樹脂であってもよい。印刷法により、着色層１０を形成する場合には、バインダー樹脂１００質量部に対して、着色剤が５０質量部以上２００質量部以下含まれるインク又は塗料を用いることが好ましい。
【００３４】
上記では、着色層１０が２層構造を有する場合について主に説明したが、着色層は３層以上の多層構造であってもよい。例えば、図４に示す着色層１０がさらに第３着色層を有する場合、第３着色層は、第１着色層１１と第２着色層１２との間に設けられてもよく、第２着色層１２と光学部材２０との間に設けられてもよく、第１着色層１１上に設けられてもよい。
【００３５】
（光学部材）
光学部材２０は、光を透過可能な板状体であれば、材料及び厚みは限定されることはなく、また単層であっても複層であってもよい。光学部材２０としては、通常の画像表示装置において用いられている構成要素であってよく、例えば偏光板、偏光板の視認側の保護フィルム、タッチセンサパネル、及びこれらの積層体等であることができる。
【００３６】
光学部材２０としては、ガラス製の板状体（例えば、ガラス板、ガラスフィルム等）、樹脂製の板状体（例えば、樹脂板、樹脂シート、樹脂フィルム等）を用いることもできる。
【００３７】
ガラス板としては、ディスプレイ用強化ガラスが好ましく用いられる。ガラス板の厚みは、例えば５０μｍ以上１０００μｍ以下である。ガラス板を用いることにより、優れた機械的強度及び表面硬度を有する光学部材２０を構成することができる。
【００３８】
樹脂フィルムとしては、光を透過可能な樹脂フィルムであれば限定されない。例えば、トリアセチルセルロース、アセチルセルロースブチレート、エチレン−酢酸ビニル共重合体、プロピオニルセルロース、ブチリルセルロース、アセチルプロピオニルセルロース、ポリエステル、ポリスチレン、ポリアミド、ポリエーテルイミド、ポリ（メタ）アクリル、ポリイミド、ポリエーテルスルホン、ポリスルホン、ポリエチレン、ポリプロピレン、ポリメチルペンテン、ポリ塩化ビニル、ポリ塩化ビニリデン、ポリビニルアルコール、ポリビニルアセタール、ポリエーテルケトン、ポリエーテルエーテルケトン、ポリエーテルスルホン、ポリメチル（メタ）アクリレート、ポリエチレンテレフタレート、ポリブチレンテレフタレート、ポリエチレンナフタレート、ポリカーボネート、ポリアミドイミド等の高分子で形成されたフィルムが挙げられる。これらの高分子は、単独で又は２種以上混合して用いることができる。着色層付光学部材１００をフレキシブルディスプレイに用いる場合には、優れた可撓性を有し、高い強度及び高い透明性を有するように構成可能な、ポリイミド、ポリアミド、ポリアミドイミド等の高分子で形成された樹脂フィルムが好適に用いられる。
【００３９】
＜積層体＞
図６は、本発明の実施態様に係る積層体の一例を模式的に示す概略断面図である。図６に示す積層体３００は、視認側から順に、前面板３０、貼合層４０、偏光板５０及びタッチセンサパネル６０を備える。偏光板５０は、着色層１０をさらに備える。着色層１０は、偏光板５０の前面板３０側の表面上の一部に設けられている。着色層１０は、第１着色層１１、第２着色層１２、第３着色層１３、第４着色層１４及び第５着色層１５を含む。
【００４０】
着色層１０は、２つの多層構造から構成されていてよく、第１多層構造は、第１着色層１１及び第２着色層１２からなり、第２着色層は、第３着色層１３、第４着色層１４及び第５着色層１５からなることができる。第１多層構造において、最外層である第２着色層１２の端部は、第１着色層１１の端部より表示領域側に位置することができる。第２多層構造において、最外層である第５着色層１５の端部は、第３着色層１３の端部より表示領域側に位置することができる。第１多層構造の第１着色層１１の端部が、第２多層構造の最外層である第５着色層１５の端部より表示領域側にあることが、段差のテーパー角度を低減する観点から好ましい。着色層１０が偏光板５０上（すなわち、偏光板５０の視認側）に形成されている態様において、貼合層４０と着色層１０との間に気泡が生じると、気泡が視認されやすい。着色層１０が偏光板５０上に形成されている態様は、本発明の効果を享受しやすい。
【００４１】
（前面板）
前面板３０は、光を透過可能な板状体であれば、材料及び厚みは限定されず、また単層構造であっても多層構造であってもよく、ガラス製の板状体（例えば、ガラス板、ガラスフィルム等）、樹脂製の板状体（例えば、樹脂板、樹脂シート、樹脂フィルム等）が例示される。ガラス製の板状体及び樹脂製の板状体の具体例としては、光学部材２０に関する上述の説明が適用される。前面版は、画像表示装置の最表面を構成する層であることができる。
【００４２】
前面板３０が樹脂フィルムである場合、樹脂フィルムは、基材フィルムの少なくとも一方の面にハードコート層を設けて硬度をより向上させたフィルムであってもよい。ハードコート層は、基材フィルムの一方の面に形成されていてもよいし、両方の面に形成されていてもよい。後述する画像表示装置がタッチパネル方式の画像表示装置である場合には、前面板３０の表面がタッチ面となるため、ハードコート層を有する樹脂フィルムが好適に用いられる。ハードコート層を設けることにより、硬度及びスクラッチ性を向上させた樹脂フィルムとすることができる。ハードコート層は、例えば、紫外線硬化型樹脂の硬化層である。紫外線硬化型樹脂としては、例えば、（メタ）アクリル系樹脂、シリコーン系樹脂、ポリエステル系樹脂、ウレタン系樹脂、アミド系樹脂、エポキシ系樹脂等が挙げられる。ハードコート層は、強度を向上させるために、添加剤を含んでいてもよい。添加剤は限定されることはなく、無機系微粒子、有機系微粒子、又はこれらの混合物が挙げられる。樹脂フィルムの厚みは、例えば３０μｍ以上２０００μｍ以下である。
【００４３】
前面板３０は、画像表示装置の前面を保護する機能を有するのみではなく、タッチセンサとしての機能、ブルーライトカット機能、視野角調整機能等を有するものであってもよい。
【００４４】
（貼合層）
貼合層４０は、前面板３０と偏光板５０との間に介在してこれらを貼合する層であり、粘着剤層又は接着剤層である。貼合層４０は、着色層１０により生じる段差を良好に吸収することができる観点から粘着剤層であることが好ましい。
【００４５】
粘着剤層は、（メタ）アクリル系、ゴム系、ウレタン系、エステル系、シリコーン系、ポリビニルエーテル系のような樹脂を主成分とする粘着剤組成物で構成することができる。中でも、透明性、耐候性、耐熱性等に優れる（メタ）アクリル系樹脂をベースポリマーとする粘着剤組成物が好適である。粘着剤組成物は、活性エネルギー線硬化型、熱硬化型であってもよい。
【００４６】
粘着剤組成物に用いられる（メタ）アクリル系樹脂（ベースポリマー）としては、例えば、（メタ）アクリル酸ブチル、（メタ）アクリル酸エチル、（メタ）アクリル酸イソオクチル、（メタ）アクリル酸２−エチルヘキシルのような（メタ）アクリル酸エステルの１種又は２種以上をモノマーとする重合体又は共重合体が好適に用いられる。ベースポリマーには、極性モノマーを共重合させることが好ましい。極性モノマーとしては、例えば、（メタ）アクリル酸、（メタ）アクリル酸２−ヒドロキシプロピル、（メタ）アクリル酸ヒドロキシエチル、（メタ）アクリルアミド、Ｎ，Ｎ−ジメチルアミノエチル（メタ）アクリレート、グリシジル（メタ）アクリレートのような、カルボキシル基、水酸基、アミド基、アミノ基、エポキシ基等を有するモノマーを挙げることができる。
【００４７】
粘着剤組成物は、上記ベースポリマーのみを含むものであってもよいが、通常は架橋剤をさらに含有する。架橋剤としては、２価以上の金属イオンであって、カルボキシル基との間でカルボン酸金属塩を形成するもの；ポリアミン化合物であって、カルボキシル基との間でアミド結合を形成するもの；ポリエポキシ化合物やポリオールであって、カルボキシル基との間でエステル結合を形成するもの；ポリイソシアネート化合物であって、カルボキシル基との間でアミド結合を形成するものが例示される。中でも、ポリイソシアネート化合物が好ましい。
【００４８】
活性エネルギー線硬化型粘着剤組成物とは、紫外線や電子線のような活性エネルギー線の照射を受けて硬化する性質を有しており、活性エネルギー線照射前においても粘着性を有してフィルム等の被着体に密着させることができ、活性エネルギー線の照射によって硬化して密着力の調整ができる性質を有する粘着剤組成物である。活性エネルギー線硬化型粘着剤組成物は、紫外線硬化型であることが好ましい。活性エネルギー線硬化型粘着剤組成物は、ベースポリマー、架橋剤に加えて、活性エネルギー線重合性化合物をさらに含有する。さらに必要に応じて、光重合開始剤や光増感剤等を含有させることもある。
【００４９】
粘着剤組成物は、光散乱性を付与するための微粒子、ビーズ（樹脂ビーズ、ガラスビーズ等）、ガラス繊維、ベースポリマー以外の樹脂、粘着性付与剤、充填剤（金属粉やその他の無機粉末等）、酸化防止剤、紫外線吸収剤、染料、顔料、着色剤、消泡剤、腐食防止剤、光重合開始剤等の添加剤を含むことができる。
【００５０】
上記粘着剤組成物の有機溶剤希釈液を基材上に塗布し、乾燥させることにより形成することができる。活性エネルギー線硬化型粘着剤組成物を用いた場合は、形成された粘着剤層に、活性エネルギー線を照射することにより所望の硬化度を有する硬化物とすることができる。
【００５１】
貼合層４０の厚みは、着色層１０により生じる段差を吸収する観点から着色層１０の厚みより厚いことが好ましく、例えば４μｍ以上１００μｍ以下であることが好ましく、５μｍ以上５０μｍ以下であることがより好ましい。貼合層４０の厚みは、貼合層４０の最大の厚みとする。
【００５２】
（偏光板）
偏光板５０としては、直線偏光板であってもよいし、円偏光板であってもよい。直線偏光板としては、吸収異方性を有する色素を吸着させた延伸フィルム若しくは延伸層、又は吸収異方性を有する色素を塗布し硬化させたフィルムを偏光子として含むフィルム等が挙げられる。吸収異方性を有する色素としては、例えば、二色性色素が挙げられる。二色性色素として、具体的には、ヨウ素や二色性の有機染料が用いられる。二色性有機染料には、Ｃ．Ｉ．ＤＩＲＥＣＴ  ＲＥＤ  ３９等のジスアゾ化合物からなる二色性直接染料、トリスアゾ、テトラキスアゾなどの化合物からなる二色性直接染料が包含される。
【００５３】
偏光子として用いられる、吸収異方性を有する色素を塗布し硬化させたフィルムとしては、液晶性を有する二色性色素を含む組成物又は二色性色素と重合性液晶とを含む組成物を塗布し硬化させて得られる層等の重合性液晶化合物の硬化物を含むフィルム等が挙げられる。吸収異方性を有する色素を塗布し硬化させたフィルムは、吸収異方性を有する色素を吸着させた延伸フィルム、又は延伸層に比べて、屈曲方向に制限がないため好ましい。
【００５４】
直線偏光板は、偏光子のみから構成されてもよいし、偏光子に加えて、保護層、熱可塑性樹脂フィルム、基材、配向膜、保護層をさらに含んでいてもよい。直線偏光板の厚みは、例えば２μｍ以上１００μｍ以下であり、好ましくは１０μｍ以上６０μｍ以下である。
【００５５】
（１）延伸フィルム又は延伸層を偏光子として備える直線偏光板
吸収異方性を有する色素を吸着させた延伸フィルムを偏光子として備える直線偏光板について説明する。偏光子である、吸収異方性を有する色素を吸着させた延伸フィルムは、通常、ポリビニルアルコール系樹脂フィルムを一軸延伸する工程、ポリビニルアルコール系樹脂フィルムを二色性色素で染色することにより、その二色性色素を吸着させる工程、及び二色性色素が吸着されたポリビニルアルコール系樹脂フィルムをホウ酸水溶液で処理する工程を有する、及びホウ酸水溶液による処理後に水洗する工程を経て製造することができる。かかる偏光子をそのまま直線偏光板として用いてもよく、その片面又は両面に後述する熱可塑性樹脂フィルムを貼合したものを直線偏光板として用いてもよい。偏光子の厚みは、好ましくは２μｍ以上４０μｍ以下である。
【００５６】
ポリビニルアルコール系樹脂は、ポリ酢酸ビニル系樹脂をケン化することによって得られる。ポリ酢酸ビニル系樹脂としては、酢酸ビニルの単独重合体であるポリ酢酸ビニルのほか、酢酸ビニルとそれに共重合可能な他の単量体との共重合体が用いられる。酢酸ビニルに共重合可能な他の単量体としては、例えば、不飽和カルボン酸類、オレフィン類、ビニルエーテル類、不飽和スルホン酸類、アンモニウム基を有する（メタ）アクリルアミド類等が挙げられる。
【００５７】
ポリビニルアルコール系樹脂のケン化度は、通常８５〜１００モル％であり、好ましくは９８モル％以上である。ポリビニルアルコール系樹脂は変性されていてもよく、例えば、アルデヒド類で変性されたポリビニルホルマールやポリビニルアセタールも使用することができる。ポリビニルアルコール系樹脂の重合度は、通常１０００以上１００００以下であり、好ましくは１５００以上５０００以下である。
【００５８】
次に、吸収異方性を有する色素を吸着させた延伸層を偏光子として備える直線偏光板について説明する。偏光子である、吸収異方性を有する色素を吸着させた延伸層は、通常、上記ポリビニルアルコール系樹脂を含む塗布液を基材フィルム上に塗布する工程、得られた積層フィルムを一軸延伸する工程、一軸延伸された積層フィルムのポリビニルアルコール系樹脂層を二色性色素で染色することにより、その二色性色素を吸着させて偏光子とする工程、二色性色素が吸着されたフィルムをホウ酸水溶液で処理する工程、及びホウ酸水溶液による処理後に水洗する工程を経て製造することができる。
必要に応じて、基材フィルムを偏光子から剥離除去してもよい。基材フィルムの材料及び厚みは、後述する熱可塑性樹脂フィルムの材料及び厚みと同様であってよい。
【００５９】
延伸フィルム又は延伸層である偏光子は、その片面又は両面に熱可塑性樹脂フィルムが貼合されている形態で着色層付光学部材に組み込まれてもよい。この熱可塑性樹脂フィルムは、偏光子用の保護フィルム、又は位相差フィルムとして機能し得る。熱可塑性樹脂フィルムは、例えば、鎖状ポリオレフィン系樹脂（ポリプロピレン系樹脂など）、環状ポリオレフィン系樹脂（ノルボルネン系樹脂など）等のポリオレフィン系樹脂；トリアセチルセルロース等のセルロース系樹脂；ポリエチレンテレフタレート、ポリエチレンナフタレート、ポリブチレンテレフタレート等のポリエステル系樹脂；ポリカーボネート系樹脂；（メタ）アクリル系樹脂；又はこれらの混合物等からなるフィルムであることができる。
【００６０】
熱可塑性樹脂フィルムの厚みは、薄型化の観点から、通常３００μｍ以下であり、好ましくは２００μｍ以下であり、より好ましくは１００μｍ以下であり、さらに好ましくは８０μｍ以下であり、なおさらに好ましくは６０μｍ以下であり、また、通常５μｍ以上であり、好ましくは２０μｍ以上である。
熱可塑性樹脂フィルムは位相差を有していても、有していなくてもよい。
熱可塑性樹脂フィルムは、例えば、接着剤層を用いて偏光子に貼合することができる。
【００６１】
（２）吸収異方性を有する色素を塗布し硬化させたフィルムを偏光子として備える直線偏光板
吸収異方性を有する色素を塗布し硬化させたフィルムを偏光子として備える直線偏光板について説明する。偏光子として用いられる、吸収異方性を有する色素を塗布し硬化させたフィルムは、液晶性を有する二色性色素を含む組成物、又は二色性色素と液晶化合物とを含む組成物を基材に塗布し硬化して得られるフィルム等が挙げられる。当該フィルムは、基材を剥離してまたは基材とともに直線偏光板として用いてもよく、またはその片面又は両面に熱可塑性樹脂フィルムを有する構成で直線偏光板として用いてもよい。
【００６２】
基材は熱可塑性樹脂フィルムであってよい。基材の例及び厚みは、上述の熱可塑性樹脂フィルムの説明において例示したものと同一であってよい。基材は、少なくとも一方の表面にハードコート層、反射防止層、又は帯電防止層を有する熱可塑性樹脂フィルムであってもよい。基材は、偏光子が形成されない側の表面のみに、ハードコート層、反射防止層、帯電防止層等が形成されていてもよい。基材は、偏光子が形成されている側の表面のみに、ハードコート層、反射防止層、帯電防止層等が形成されていてもよい。
【００６３】
熱可塑性樹脂フィルムとしては、上記延伸フィルム又は延伸層を偏光子として備える直線偏光板と同一のものが挙げられる。熱可塑性樹脂フィルムは、例えば、貼合層を用いて偏光子に貼合することができる。
【００６４】
吸収異方性を有する色素を塗布し硬化させたフィルムは薄い方が好ましいが、薄すぎると強度が低下し、加工性に劣る傾向がある。当該フィルムの厚みは、通常２０μｍ以下であり、好ましくは５μｍ以下であり、より好ましくは０．５μｍ以上３μｍ以下である。
【００６５】
吸収異方性を有する色素を塗布し硬化させたフィルムとしては、具体的には、特開２０１３−３７３５３号公報や特開２０１３−３３２４９号公報等に記載のものが挙げられる。
【００６６】
偏光板５０は、直線偏光板と位相差フィルムとを備えた円偏光であることができる。直線偏光板の吸収軸と位相差層の遅相軸とが所定の角度となるように直線偏光層と位相差層とが配置された円偏光板は、反射防止機能を発揮することができる。位相差層がλ／４板を含む場合、直線偏光板の吸収軸とλ／４板の遅相軸とのなす角度は、４５°±１０°であることができる。直線偏光板と、位相差層とは後述の貼合層により貼合されていてよい。
【００６７】
（タッチセンサパネル）
タッチセンサパネル６０は偏光板５０の着色層とは反対側に貼合層を介して貼合されることができる。タッチセンサパネル６０としては、タッチされた位置を検出可能なセンサであれば、検出方式は限定されることはなく、抵抗膜方式、静電容量結合方式、光センサ方式、超音波方式、電磁誘導結合方式、表面弾性波方式等のタッチセンサパネルが例示される。低コストであることから、抵抗膜方式、静電容量結合方式のタッチセンサパネルが好適に用いられる。
【００６８】
抵抗膜方式のタッチセンサパネルの一例は、互いに対向配置された一対の基板と、それら一対の基板の間に挟持された絶縁性スペーサーと、各基板の内側の前面に抵抗膜として設けられた透明導電膜と、タッチ位置検知回路とにより構成されている。抵抗膜方式のタッチセンサパネルを設けた画像表示装置においては、前面板３０の表面がタッチされると、対向する抵抗膜が短絡して、抵抗膜に電流が流れる。タッチ位置検知回路が、このときの電圧の変化を検知し、タッチされた位置が検出される。
【００６９】
静電容量結合方式のタッチセンサパネルの一例は、基板と、基板の全面に設けられた位置検出用透明電極と、タッチ位置検知回路とにより構成されている。静電容量結合方式のタッチセンサパネルを設けた画像表示装置においては、前面板３０の表面がタッチされると、タッチされた点で人体の静電容量を介して透明電極が接地される。タッチ位置検知回路が、透明電極の接地を検知し、タッチされた位置が検出される。
【００７０】
（着色層付光学部材の製造方法）
着色層付光学部材２００の製造方法は、光学部材２０を準備する工程と、光学部材２０の表面に第１着色層１１を形成する第１着色層形成工程と、形成された第１着色層１１上に第２着色層１２を形成する第２着色層形成工程とを含む。第１着色層１１及び第２着色層１２の形成方法は、上述の説明のとおりであり、スクリーン印刷等の印刷法が挙げられる。
【００７１】
第２着色層形成工程において、第２着色層１２の表示領域側の端部１０ｆは、第１着色層１１の表示領域側の端部１０ｇより表示領域側に位置するように第２着色層１２を形成することができる。
【００７２】
多層構造が３層以上である場合、第２着色層１２上にさらに着色層を形成してもよく、または第２着色層１２を形成する前に、別の着色層を第１着色層上に形成してもよい。多層構造が３層以上である場合、多層構造における最外層の表示領域側の端部の位置が、多層構造のうち最も表示領域側となるように最外層を形成することができる。
【００７３】
（画像表示装置）
本発明の光学部材又は積層体を備える画像表示装置は、スマートフォン、タブレット等のモバイル機器、テレビ、デジタルフォトフレーム、電子看板、測定器や計器類、事務用機器、医療機器、電算機器等として用いることができる。本実施形態の画像表示装置は、上記したように、着色層と貼合層との間の気泡の噛込みが抑制されるため、良好な外観を有することができる。
【実施例】
【００７４】
以下、実施例により本発明をさらに詳細に説明する。例中の「％」及び「部」は、特記のない限り、質量％及び質量部である。
【００７５】
［気泡の評価］
積層体の粘着剤層の前面板側表面を、光学顕微鏡（オリンパス株式会社製）で観察し、気泡の発生の有無を確認した。気泡の発生が無い場合を○、気泡の発生がある場合を×とする。
【００７６】
［端部及び段差部のテーパー角度の測定］
着色層付光学部材の断面を走査型電子顕微鏡（株式会社日立ハイテクノロジーズ製の「ＳＵ８０１０」）により観察し、得られた断面像において端部及び段差部のテーパー角度を測定した。
【００７７】
［光学密度の測定］
着色層付光学部材を測定サンプルとして光学密度測定器（製品名：３６１Ｔ、Ｘ−ｒｉｔｅ社製）にセットし、測定サンプルの着色層側に光源から光を照射し、着色層の最大厚みを有する領域を測定領域として光学密度を測定した。
【００７８】
［着色層形成用組成物（黒色）の調製］
［インク成分］
アセチレンブラック  １０．０質量％
ポリエステル  ８０．０質量％
グルタル酸ジメチルエステル  ２．５質量％
コハク酸  ２．０質量％
イソホロン  ５．５質量％
［硬化剤］
脂肪族ポリイソシアネート  ７５．０質量％
酢酸エチル  ２５．０質量％
［溶媒］
イソホロン
［調製方法］
インク成分１００質量部に対し硬化剤を１０質量部、溶媒を１０質量部添加し、攪拌して、着色層形成用組成物（黒色）を得た。
【００７９】
［着色層形成用組成物（白色）の調製］
［インク成分］
二酸化チタン  ５０．０質量％
ポリエステル  ３９．０質量％
グルタル酸ジメチルエステル  ２．５質量％
コハク酸  ２．０質量％
イソホロン  ６．５質量％
［硬化剤］
脂肪族ポリイソシアネート  ７５．０質量％
酢酸エチル  ２５．０質量％
［溶媒］
イソホロン
［調製方法］
インク成分１００質量部に対し硬化剤を１０質量部、溶媒を１０質量部添加し、攪拌して、着色層形成用組成物（白色）を得た。
【００８０】
＜実施例１＞
（粘着剤層付前面板の作製）
前面板として基材フィルムの両面にハードコート層が形成された厚み７０μｍのウィンドウフィルム（基材フィルム５０μｍ、各ハードコート層１０μｍ、縦１７９ｍｍ×横１０６ｍｍ）を用意し、貼合層として（メタ）アクリル系粘着剤層（厚み２５μｍ、縦１７９ｍｍ×横１０６ｍｍ）を用意した。ウィンドウフィルムの基材フィルムはポリイミド系樹脂フィルムであり、ハードコート層は末端に多官能アクリル基を有するデンドリマー化合物を含む組成物から形成された層である。その後、ウィンドウフィルムの粘着剤層との貼合面と、粘着剤層のウィンドウフィルムとの貼合面にコロナ処理を施した。そして、ウィンドウフィルムと粘着剤層とを貼合して粘着剤層付前面板を得た。
【００８１】
（円偏光板の作製）
厚み２５μｍのトリアセチルセルロース（ＴＡＣ）フィルムに光配向膜を形成した後、二色性色素と重合性液晶化合物とを含む組成物を基材に塗布し、配向、硬化させて厚み２．５μｍの偏光子を得た。当該偏光子上に、アクリル系樹脂組成物を塗布し、硬化させて厚み１μｍのオーバーコート層を得た。当該オーバーコート層上に、液晶化合物が重合して硬化した層を含む位相差フィルム（厚み１６μｍ、層構成：粘着剤層（厚み５μｍ）／液晶化合物が硬化した層及び配向膜からなるλ／４板（厚み３μｍ）／粘着剤層（厚み５μｍ）／液晶化合物が硬化した層及び配向膜からなるポジティブＣプレート（厚み３μｍ）］を貼合した。このようにして作製した円偏光板（「ＴＡＣ／偏光子／位相差フィルム」の層構成、厚み４４．５μｍ、縦１７９ｍｍ×横１０６ｍｍ）を得た。
【００８２】
（着色層付光学部材の形成）
図７を参照しながら着色層付光学部材の作製手順について以下に説明する。図７（１）は着色層の断面図であり、図７（２）は着色層を形成した円偏光板の上面図である。
１）第１着色層１１の形成
上記で得られた円偏光板のＴＡＣの表面に、着色層形成用組成物（黒色）をインクとして用いて４６０メッシュのスクリーンを使ってスクリーン印刷により、乾燥後の塗布厚が３μｍとなる吐出量の印刷を行って１５分間乾燥して、厚み３μｍ、縦（１１ａ）４．２５ｍｍ、横（１１ｂ）１１．７５ｍｍの印刷層からなる第１着色層を形成した。
【００８３】
２）第２着色層１２の形成
第１着色層１１の表面に、第２着色層１２の表示領域側の端部の位置が第１着色層１１の表示領域側の端部の位置より表示領域側となるように、着色層形成用組成物（黒色）をインキとして用いて４６０メッシュのスクリーンを使ってスクリーン印刷により、乾燥後の塗布厚が３μｍとなる吐出量の印刷を行って１５分間乾燥して、厚み３μｍ、縦（１２ａ）４．５０ｍｍ、横（１２ｂ）１２．００ｍｍの印刷層からなる第２着色層１２を形成した。
【００８４】
３）第３着色層１３の形成
第２着色層１２の表面に、第１着色層１１の表示領域側の端部の位置が第３着色層１３の表示領域側の端部の位置より表示領域側となるように、着色層形成用組成物（白色）をインキとして用いて４６０メッシュのスクリーンを使ってスクリーン印刷により、乾燥後の塗布厚が５μｍとなる吐出量の印刷を行って１５分間乾燥して、厚み５μｍ、縦（１３ａ）３．７５ｍｍ、横（１３ｂ）１１．２５ｍｍの印刷層からなる第３着色層１３を形成した。
【００８５】
４）第４着色層１４の形成
第３着色層１３の表面に、第３着色層１３の表示領域側の端部の位置が第４着色層１４の表示領域側の端部の位置より表示領域側となるように、着色層形成用組成物（白色）をインキとして用いて４６０メッシュのスクリーンを使ってスクリーン印刷により、乾燥後の塗布厚が５μｍとなる吐出量の印刷を行って１５分間乾燥して、厚み５μｍ、縦（１４ａ）３．５０ｍｍ、横（１４ｂ）１１．００ｍｍの印刷層からなる第４着色層１４を形成した。
【００８６】
５）第５着色層１５の形成
第３着色層１３及び第４着色層１４の表面に、第５着色層１５の表示領域側の端部の位置が第３着色層１３の表示領域側の端部の位置より表示領域側となるように、かつ第２着色層１２の表示領域側の端部が第５着色層１５の表示領域側の端部より表示領域側となるように、着色層形成用組成物（白色）をインキとして用いて４６０メッシュのスクリーンを使ってスクリーン印刷により、乾燥後の塗布厚が５μｍとなる吐出量の印刷を行って１５分間乾燥して、厚み５μｍ、縦（１５ａ）４．００ｍｍ、横（１５ｂ）１１．５０ｍｍの印刷層からなる第５着色層１５を形成した。
着色層の最大厚みは２１μｍであり、最大厚み部の光学密度は５．９１であった。
着色層の端部におけるテーパー角度１１ｃ、及び段差におけるテーパー角度１２ｃ、１３ｃ、１４ｃ及び１５ｃを測定した。
【００８７】
（積層体の作製）
粘着剤層付前面板の粘着剤層の面と、円偏光板の着色層が形成された面とにコロナ処理を施し、コロナ処理を施した面が内側になるように粘着剤層付前面板と着色層が形成された円偏光板とを積層して、ロール貼合機を用いて貼合して、積層体を得た。得られた積層体の上記テーパー角度を測定した箇所において気泡の有無について評価を行った。結果を表１に示す。
【００８８】
＜比較例１＞
実施例１と同様にして、粘着剤層付前面板及び円偏光板を作製した。
【００８９】
（着色層付光学部材の形成）
図８を参照しながら着色層付光学部材の作製手順について以下に説明する。図８（１）は着色層の断面図であり、図８（２）は着色層を形成した円偏光板の上面図である。
１）第１着色層７１の形成
作製した円偏光板のＴＡＣの表面に、着色層形成用組成物（黒色）をインキとして用いて４６０メッシュのスクリーンを使ってスクリーン印刷により、乾燥後の塗布厚が３μｍとなる吐出量の印刷を行って１５分間乾燥して、厚み３μｍ、縦（７１ａ）４．２５ｍｍ、横（７１ｂ）１１．７５ｍｍの印刷層からなる第１着色層を形成した。
【００９０】
２）第２着色層７２の形成
第１着色層７１の表面に、第２着色層７２の表示領域側の端部の位置が第１着色層７１の表示領域側の端部の位置より表示領域側となるように、着色層形成用組成物（黒色）をインキとして用いて４６０メッシュのスクリーンを使ってスクリーン印刷により、乾燥後の塗布厚が３μｍとなる吐出量の印刷を行って１５分間乾燥して、厚み３μｍ、縦（７２ａ）４．５０ｍｍ、横（７２ｂ）１２．００ｍｍの印刷層からなる第２着色層７２を形成した。
【００９１】
３）第３着色層７３の形成
第２着色層７２の表面に、第１着色層７１の表示領域側の端部の位置が第３着色層７３の表示領域側の端部の位置より表示領域側となるように、着色層形成用組成物（白色）をインキとして用いて４６０メッシュのスクリーンを使ってスクリーン印刷により、乾燥後の塗布厚が５μｍとなる吐出量の印刷を行って１５分間乾燥して、厚み５μｍ、縦（７３ａ）７４．００ｍｍ、横（７３ｂ）１１．５０ｍｍの印刷層からなる第３着色層７３を形成した。
【００９２】
４）第４着色層７４の形成
第３着色層７３の表面に、第４着色層７４の表示領域側の端部の位置が第３着色層７３の表示領域側の端部の位置と同一となるように、着色層形成用組成物（白色）をインキとして用いて４６０メッシュのスクリーンを使ってスクリーン印刷により、乾燥後の塗布厚が５μｍとなる吐出量の印刷を行って１５分間乾燥して、厚み５μｍ、縦（７４ａ）４．００ｍｍ、横（７４ｂ）１１．５０ｍｍの印刷層からなる第４着色層７４を形成した。
【００９３】
５）第５着色層７５の形成
第４着色層７４の表面に、第５着色層７５の表示領域側の端部の位置が第３着色層７３の表示領域側の端部の位置と同一となるように、着色層形成用組成物（白色）をインキとして用いて４６０メッシュのスクリーンを使ってスクリーン印刷により、乾燥後の塗布厚が５μｍとなる吐出量の印刷を行って１５分間乾燥して、厚み５μｍ、縦（７５ａ）４．００ｍｍ、横（７５ｂ）１１．５０ｍｍの印刷層からなる第５着色層７５を形成した。
着色層の最大厚みは２１μｍであり、最大厚み部の光学密度は５．９０であった。
着色層の端部におけるテーパー角度７１ｃ、及び段差におけるテーパー角度７２ｃ及び７３ｃを測定した。
【００９４】
（積層体の作製）
上述のように得られた円偏光板の着色層が形成された面と、粘着剤層付前面板の粘着剤層の面とを、実施例１と同様にして貼合することにより、積層体を得た。得られた積層体の上記テーパー角度を測定した箇所において気泡の有無について評価を行った。結果を表１に示す。
【００９５】
【表１】
2020173386.tif 000003
【符号の説明】
【００９６】
１０  着色層、１０ａ  テーパー部、１０ｂ，１０ｅ  テーパー角度、１０ｃ  段差部、１０ａ，１０ｄ  テーパー部、１０ｆ，１０ｇ  端部、１１  第１着色層、１２  第２着色層、１３  第３着色層、１４  第４着色層、１５  第５着色層、２０  光学部材、３０  前面板、４０  貼合層、５０  偏光板、６０  タッチセンサパネル、１００，２００  着色層付光学部材、１２１  表示領域、１２２  非表示領域、３００  積層体。
【図１】
2020173386.tif 000004
【図２】
2020173386.tif 000005
【図３】
2020173386.tif 000006
【図４】
2020173386.tif 000007
【図５】
2020173386.tif 000008
【図６】
2020173386.tif 000009
【図７】
2020173386.tif 000010
【図８】
2020173386.tif 000011